(57)【特許請求の範囲】
【請求項１】
異形樹脂粒子の表層を形成する樹脂層と、
前記樹脂層とは異なる樹脂成分からなり、前記樹脂層の内部に形成された樹脂コアとを含む異形樹脂粒子であって、
単一の窪みを有し、
前記樹脂コアが、楕円体形状であり、かつ前記窪みに隣接しており、
前記異形樹脂粒子の長径Ａに対する前記異形樹脂粒子の短径Ｂの比Ｂ／Ａが、０．７以上であることを特徴とする異形樹脂粒子。
【請求項２】
請求項１に記載の異形樹脂粒子であって、
前記異形樹脂粒子の長径Ａに対する前記異形樹脂粒子の短径Ｂの比Ｂ／Ａが、０．９以下であることを特徴とする異形樹脂粒子。
【請求項３】
請求項１または２に記載の異形樹脂粒子であって、
前記異形樹脂粒子の長径Ａに対する前記窪みの径Ｃの比Ｃ／Ａが、０．１〜０．４の範囲内であることを特徴とする異形樹脂粒子。
【請求項４】
請求項１〜３のいずれか１項に記載の異形樹脂粒子であって、
前記異形樹脂粒子の長径Ａに対する前記樹脂コアの長径Ｄの比Ｄ／Ａが、０．２〜０．７の範囲内であることを特徴とする異形樹脂粒子。
【請求項５】
請求項１〜４のいずれか１項に記載の異形樹脂粒子であって、
前記樹脂層および前記樹脂コアが、（メタ）アクリル酸エステル系樹脂からなることを特徴とする異形樹脂粒子。
【請求項６】
請求項１〜５のいずれか１項に記載の異形樹脂粒子であって、
前記樹脂層が、前記樹脂層の全質量に対して１〜５０質量％の多官能性単量体で架橋されたものであることを特徴とする異形樹脂粒子。
【請求項７】
請求項１〜６のいずれか１項に記載の異形樹脂粒子であって、
前記樹脂コアが、前記樹脂コアの全質量に対して０．１〜５質量％の多官能性単量体で架橋されたフッ素含有（メタ）アクリル酸エステル系樹脂からなることを特徴とする異形樹脂粒子。
【請求項８】
単一の窪みを有する異形樹脂粒子の製造方法であって、
０．１〜５質量％の多官能性単量体を含むフッ素含有（メタ）アクリル酸エステル系単量体を重合して樹脂粒子を製造する第１の工程と、
第１の工程で得られた樹脂粒子に、１〜５０質量％の多官能性単量体を含む（メタ）アクリル酸エステル系単量体を吸収させた後、重合する第２の工程とを含むことを特徴とする異形樹脂粒子の製造方法。
【請求項９】
請求項８に記載の異形樹脂粒子の製造方法であって、
第２の工程において前記樹脂粒子１質量部に吸収させる前記（メタ）アクリル酸エステル系単量体の量が２〜１２５質量部の範囲内であることを特徴とする異形樹脂粒子の製造方法。
【請求項１０】
請求項１〜７のいずれか１項に記載の異形樹脂粒子を含むことを特徴とする外用剤。
【請求項１１】
請求項１〜７のいずれか１項に記載の異形樹脂粒子を含むことを特徴とする塗料。
【請求項１２】
請求項１〜７のいずれか１項に記載の異形樹脂粒子を含むことを特徴とする光拡散部材。
【発明の詳細な説明】
【技術分野】
【０００１】
本発明は、光拡散シート（光拡散フィルム）、光拡散板、照明カバー（ＬＥＤ照明用照明カバー等）等の光拡散部材（光拡散体）を構成する光拡散剤；塗料の原料（例えば、塗膜軟質化剤、塗料用艶消し剤等の添加剤）；紙用コーティング剤（紙用コート剤）、光拡散部材用コーティング剤等の光拡散性コーティング剤を構成する光拡散剤；防眩フィルムを構成する光拡散剤；化粧品等の外用剤の原料（例えば滑り性向上剤等の添加剤）等として用いることができる異形樹脂粒子、その製造方法、およびその用途（外用剤、塗料、および光拡散部材）に関するものである。
【背景技術】
【０００２】
従来より、シード重合により製造された異形の樹脂粒子が知られている。例えば、特許文献１の比較例５および特許文献２の比較例１には、ダルマ状の重合体粒子が記載されている。
【０００３】
また、特許文献３には、形状が繭状のポリマー粒子が記載されている。また、特許文献３には、この形状が繭状のポリマー粒子が、塗料や化粧品に添加して、それらに粘性特性、光散乱特性、その他独特の表面特性を付与するのに効果的であることが記載されている。
【０００４】
また、特許文献４には、直径方向に連通する１つの切り欠き部を有する断面凹状、キノコ状、半球状又は両面レンズ状の形状を備えた重合体粒子が記載されている。
【先行技術文献】
【特許文献】
【０００５】
【特許文献１】特開平８−１２０００５号公報
【特許文献２】特開２０１１−６３７５８号公報
【特許文献３】特開２００８−１６３１７１号公報
【特許文献４】国際公開第２０１０／１１３８１２号
【発明の概要】
【発明が解決しようとする課題】
【０００６】
従来公知の異形樹脂粒子は、上述したような形状に限られており、必ずしも所望の特性（光拡散性、密着性、吸油性等）を有するとは限らないので、さらなる改善の余地がある。新規な形状の異形樹脂粒子を提供できれば、異形樹脂粒子の光拡散性、密着性、吸油性等の特性を向上させることが可能と考えられる。
【０００７】
また、特許文献１〜４には、樹脂コアが楕円体形状で偏在した異形樹脂粒子は開示されていない。このような樹脂コアが楕円体形状で偏在した異形樹脂粒子を提供できれば、異形樹脂粒子の光拡散性等の特性を向上できると考えられる。
【０００８】
本発明の目的は、光拡散性、密着性、吸油性等の特性を向上できる新規な形状の異形樹脂粒子およびその製造方法、並びに、保湿性に優れた外用剤、耐傷付き性に優れた塗膜を形成可能な塗料、および光拡散性に優れた光拡散部材を提供することにある。
【課題を解決するための手段】
【０００９】
本発明の異形樹脂粒子は、異形樹脂粒子の表層を形成する樹脂層と、前記樹脂層とは異なる樹脂成分からなり、前記樹脂層の内部に形成された樹脂コアとを含む異形樹脂粒子であって、単一の窪みを有し、前記樹脂コアが、楕円体形状であり、かつ前記窪みに隣接しており、前記異形樹脂粒子の長径Ａに対する前記異形樹脂粒子の短径Ｂの比Ｂ／Ａが、０．７以上であることを特徴としている。
【００１０】
上記構成の異形樹脂粒子は、窪みを有しているために、比表面積が大きく、種々の用途で有利な効果が得られる。
【００１１】
例えば、異形樹脂粒子をバインダー（接着剤）と混合して（光学フィルム用途などの）コーティング剤あるいは塗料を製造したときに、異形樹脂粒子の比表面積が大きいと、バインダーとの接触面積が広くなるので、バインダーに対する密着性が向上する。従って、前記コーティング剤あるいは塗料を被塗布面に塗布したときに、コーティング剤あるいは塗料の塗膜から脱落しにくくなり、耐傷付き性に優れたコーティングあるいは塗膜を形成できる。
【００１２】
また、異形樹脂粒子を化粧品等の外用剤に添加したときに、異形樹脂粒子の比表面積が大きいと、吸油量が増えるので、化粧品等の外用剤の吸油性を向上できる。また、異形樹脂粒子の吸油性が高いことにより、外用剤への馴染み性を向上できる。
【００１３】
また、異形樹脂粒子の比表面積が大きいことで、光拡散シート、光拡散板、照明カバー等の光拡散部材を構成する光拡散剤として異形樹脂粒子を用いたときに、光を屈折または反射させる異形樹脂粒子の（他の物質との）界面が広くなるので、光拡散性が向上する。
【００１４】
また、上記構成の異形樹脂粒子は、異形樹脂粒子の長径Ａに対する異形樹脂粒子の短径Ｂの比Ｂ／Ａが０．７以上であり、表面の形状が球形に近いので、表面の摩擦抵抗が小さく滑り性が良いので、異形樹脂粒子を化粧品等の外用剤に添加したときに、触感が向上する。
【００１５】
さらに、上記構成の異形樹脂粒子は、樹脂層とは異なる樹脂成分からなり、樹脂層の内部に形成された樹脂コアを有するので、樹脂層と樹脂コアとの界面で光の屈折が起こり易い。そして、樹脂コアは、窪みに隣接しているために大きく偏在しており、かつ、楕円体形状であるので、樹脂コアを囲む樹脂層の厚みは、窪みから離れるに従って厚くなる。これにより、樹脂層と樹脂コアとの界面での屈折の仕方（屈折角など）は、異形樹脂粒子への光の入射方向によって異なるものとなる。その結果、（複数の）異形樹脂粒子は、同じ方向からの光が入射しても、不均一な光拡散をする。したがって、上記構成の異形樹脂粒子は、光を屈折しやすく、光拡散シート、光拡散板、照明カバー等の光拡散部材を構成する光拡散剤として異形樹脂粒子を用いたときに、光拡散性が向上する。
【００１６】
以上のように、本発明の異形樹脂粒子によれば、光拡散性、密着性、吸油性等の特性を向上できる。
【００１７】
なお、本明細書において、「樹脂コアが窪みに隣接している」とは、窪みの部分における異形樹脂粒子表面と樹脂コアとの距離が、異形樹脂粒子の短径Ｂと樹脂コアの短径との差の半分よりも小さいことを意味するものとする。また、本明細書において、「楕円体形状」とは、球の形状、または、球ではない楕円体の形状を意味するものとする。また、本明細書において、「楕円体形状」は、楕円体の一部が欠けた形状をも包含するものとする。
【００１８】
本発明の異形樹脂粒子の製造方法は、単一の窪みを有する異形樹脂粒子の製造方法であって、
０．１〜５質量％の多官能性単量体を含むフッ素含有（メタ）アクリル酸エステル系単量体を重合して樹脂粒子を製造する第１の工程と、
第１の工程で得られた樹脂粒子に、１〜５０質量％の多官能性単量体を含む（メタ）アクリル酸エステル系単量体を吸収させた後、重合する第２の工程とを含むことを特徴としている。
【００１９】
上記方法によれば、多官能性単量体を０．１質量％以上含むフッ素含有（メタ）アクリル酸エステル系単量体を重合させることによって樹脂粒子を得るので、得られる樹脂粒子は、架橋構造としての特性を十分に示す重合体である。これにより、（メタ）アクリル酸エステル系単量体を樹脂粒子に吸収させたときに、（メタ）アクリル酸エステル系単量体が、樹脂粒子から相分離し易くなり、また、樹脂粒子の形状が維持され易くなる。また、上記方法によれば、多官能性単量体を５質量％以下で含むフッ素含有（メタ）アクリル酸エステル系単量体を重合させることによって樹脂粒子を得るので、得られる樹脂粒子は、比較的架橋度が低い架橋構造を有する重合体である。これにより、（メタ）アクリル酸エステル系単量体が、樹脂粒子に十分に吸収される。
【００２０】
また、上記方法によれば、前記第２の工程における多官能性単量体の使用量が、（メタ）アクリル酸エステル系単量体の全量に対して１〜５０質量％の範囲内であるので、（メタ）アクリル酸エステル系単量体が重合したときに樹脂粒子から相分離し易いと推察される。
【００２１】
以上のように、上記方法によれば、（メタ）アクリル酸エステル系単量体を樹脂粒子に吸収させたときに、（メタ）アクリル酸エステル系単量体が樹脂粒子に十分に吸収され、（メタ）アクリル酸エステル系単量体およびその重合体が樹脂粒子から相分離し易く、樹脂粒子の形状が維持され易い。これらの相乗効果により、相分離によって、単一の窪みを有し、樹脂コアが、窪みに隣接して存在し、球形に近い異形樹脂粒子、特に、長径Ａに対する短径Ｂの比Ｂ／Ａが０．７以上である本発明の異形樹脂粒子を製造することができる。
【００２２】
さらに、上記方法では、多官能性単量体を含むフッ素含有（メタ）アクリル酸エステル系単量体を重合させて得られた樹脂粒子（すなわち架橋した種粒子）に多官能性単量体を含む（メタ）アクリル酸エステル系単量体を吸収させて重合を行うので、特許文献４の実施例１〜１７に記載されているような非架橋の種粒子に単量体を吸収させてシード重合を行う方法と比較して、種粒子に由来する部分の架橋度の高い異形樹脂粒子を得ることができる。それゆえ、上記方法によって得られる異形樹脂粒子は、溶剤に入れたときに種粒子に由来する部分がブリードアウトして溶出することが低減される。溶出が低減される結果、溶剤と混合して塗料またはコーティング剤とした場合、溶出による粘度の上昇によって塗工しづらくなったり、溶出により塗膜が不均質となったりすることを回避することができる。また、上記方法によって得られる異形樹脂粒子は、他の用途、例えば成形品や外用剤等に使用した場合でも、溶剤と混合したときに成分が溶出して特性が劣化することを回避でき、高い耐溶剤性を有する。従って、上記方法によって得られる異形樹脂粒子は、幅広い用途において有利な特性を有している。
【００２３】
ここで、本明細書において、「（メタ）アクリル」は、アクリルまたはメタクリルを意味し、「（メタ）アクリレート」は、アクリレートまたはメタクリレートを意味するものとする。
【００２４】
また、本明細書において、「（メタ）アクリル酸エステル系単量体」は、（メタ）アクリル酸エステルを主成分とする（５０質量％以上含む）単量体を意味するものとする。
【００２５】
なお、特許文献１〜４に記載の粒子の製造方法では、本発明に係る特有の形状を有する異形樹脂粒子を得ることが不可能である。
【００２６】
まず、特許文献１の請求項１に記載の粒子の製造方法では、特許文献１の段落［００１３］に記載されているように、シード重合活性点に単量体および架橋剤を均等に供給するものであるので、真球状の重合体粒子が得られる。同様に、特許文献２の請求項５に記載の粒子の製造方法でも、特許文献２の段落［０００９］に記載されているように、真球状の重合体粒子が得られる。
【００２７】
また、特許文献１の比較例５に記載の粒子の製造方法、および特許文献２の比較例１に記載の粒子の製造方法は、メチルメタクリレートと架橋性単量体とを共重合させて得られた樹脂粒子に単量体を吸収させてシード重合を行うので、多官能性単量体を含むフッ素含有（メタ）アクリル酸エステル系単量体を重合させて得られた樹脂粒子に単量体を吸収させてシード重合を行う本願発明の製造方法と比較して種粒子と単量体との間での相分離が起こりにくいため、ダルマ状の異形樹脂粒子しか得られない。
【００２８】
また、特許文献３の請求項に記載の粒子の製造方法は、メチルメタクリレート等と架橋性単量体とを共重合させて得られた樹脂粒子に単量体を吸収させてシード重合を行うので、多官能性単量体を含むフッ素含有（メタ）アクリル酸エステル系単量体を重合させて得られた樹脂粒子に単量体を吸収させてシード重合を行う本願発明の製造方法と比較して種粒子と単量体との間での相分離が起こりにくいため、繭状の異形樹脂粒子しか得られない。
【００２９】
また、特許文献４の実施例１〜１７に記載の粒子の製造方法は、メチルメタクリレートの重合および分岐アルキルメタクリレートの重合により得られた非架橋の種粒子に単量体を吸収させてシード重合を行うので、多官能性単量体を含むフッ素含有（メタ）アクリル酸エステル系単量体を重合させて得られた樹脂粒子（すなわち架橋した種粒子）に単量体を吸収させてシード重合を行う本願発明の製造方法と比較して、種粒子の球形に由来する球形樹脂部分が内部に形成されにくく、また、本願発明の製造方法とは異なる形態で相分離が起こるため、直径方向に連通する１つの切り欠き部を有する断面凹状、キノコ状、半球状又は両面レンズ状の形状を備えた異形樹脂粒子しか得られない。
【００３０】
本発明の外用剤は、本発明の異形樹脂粒子を含むことを特徴としている。
【００３１】
上記構成によれば、樹脂粒子が吸油性に優れているため、保湿性に優れた外用剤を提供することができる。
【００３２】
本発明の塗料は、本発明の異形樹脂粒子を含むことを特徴としている。
【００３３】
上記構成によれば、樹脂粒子が密着性に優れており、塗膜から脱落しにくいため、耐傷付き性に優れた塗膜を形成可能な塗料を提供することができる。
【００３４】
本発明の光拡散部材は、本発明の異形樹脂粒子を含むことを特徴としている。
【００３５】
上記構成によれば、樹脂粒子が光拡散性に優れているため、光拡散性に優れた光拡散部材を提供することができる。
【発明の効果】
【００３６】
以上のように、本発明によれば、光拡散性、密着性、吸油性等の特性を向上できる新規な形状の異形樹脂粒子およびその製造方法を提供することができる。
【００３７】
また、本発明によれば、保湿性に優れた外用剤、耐傷付き性に優れた塗膜を形成可能な塗料、および光拡散性に優れた光拡散部材を提供することができる。
【図面の簡単な説明】
【００３８】
【図１】本発明の一実施例に係る異形樹脂粒子を模式的に示す断面図である。
【図２】本発明の他の実施例で得られた異形樹脂粒子の表面を走査型電子顕微鏡（ＳＥＭ）で撮像することにより得られたＳＥＭ画像である。
【図３】本発明の他の実施例で得られた異形樹脂粒子の断面を透過型電子顕微鏡（ＴＥＭ）で撮像することにより得られたＴＥＭ画像である。
【図４】本発明のさらに他の実施例で得られた異形樹脂粒子の表面をＳＥＭで撮像することにより得られたＳＥＭ画像である。
【図５】比較例で得られた異形樹脂粒子の表面をＳＥＭで撮像することにより得られたＳＥＭ画像である。
【発明を実施するための形態】
【００３９】
以下、本発明について詳細に説明する。
【００４０】
〔異形樹脂粒子〕
本発明の異形樹脂粒子の形状について、図１に基づいてさらに詳細に説明する。
【００４１】
本発明の異形樹脂粒子は、例えば図１に示すように、異形樹脂粒子の表層を形成する樹脂層１と、樹脂層１の内部に形成された樹脂コア２とを含む異形樹脂粒子であって、単一の窪み３を有し、樹脂コア２が、楕円体形状であり、かつ窪み３に隣接している。また、樹脂コア２は樹脂層１とは異なる樹脂成分からなり、異形樹脂粒子の長径Ａに対する異形樹脂粒子の短径Ｂの比Ｂ／Ａは０．７以上である。なお、樹脂コア２の形状は、完全な楕円体形状でなくともよく、ほぼ楕円体形状であればよい。
【００４２】
異形樹脂粒子の長径Ａに対する異形樹脂粒子の短径Ｂの比Ｂ／Ａは、０．７〜０．９の範囲内である（０．７以上０．９以下である）ことが好ましく、０．８〜０．９の範囲内であることがより好ましい。比Ｂ／Ａが０．７未満である場合、異形樹脂粒子の形状が球形から遠くなり半球形に近くなるので、滑り性などの面で性能が落ちる。比Ｂ／Ａが０．９を超える場合、窪み３の深さが浅くなり、異形樹脂粒子の比表面積が真球の樹脂粒子に近くなるので、樹脂粒子の形状が真球である場合に対する光拡散性、密着性、吸油性等の特性の向上効果が小さくなる。
【００４３】
異形樹脂粒子の長径Ａに対する窪み３の径（異形樹脂粒子の長径方向における径）Ｃの比Ｃ／Ａは、０．１〜０．４の範囲内であることが好ましい。比Ｃ／Ａが０．１未満である場合、窪み３の径（幅）Ｃが小さくなり、異形樹脂粒子の比表面積が真球の樹脂粒子に近くなるので、樹脂粒子の形状が真球である場合に対する光拡散性、密着性、吸油性等の特性の向上効果が小さくなる。また、比Ｃ／Ａが０．４を超える場合、窪み３の径Ｃが大きくなることで、異形樹脂粒子の形状が球形から遠くなり半球状に近くなるので、滑り性などを向上させる効果が小さくなる。
【００４４】
前記異形樹脂粒子の長径Ａに対する樹脂コア２の長径Ｄの比Ｄ／Ａは、０．２〜０．７の範囲内であることが好ましい。比Ｄ／Ａが０．２未満である場合、樹脂コア２の径が小さくなり、樹脂層１と樹脂コア２との界面での屈折が起こりにくくなるので、光拡散性を向上させる効果が小さくなる。比Ｄ／Ａが０．７を超える場合、樹脂層１の厚みが薄くなり、不均一な光拡散が起こりにくくなるので、光拡散性を向上させる効果が小さくなる。
【００４５】
本発明の異形樹脂粒子は、比Ｂ／Ａが０．７〜０．９の範囲内であり、比Ｃ／Ａが０．１〜０．４の範囲内であり、かつ、比Ｄ／Ａが０．２〜０．７の範囲内である場合に、異形樹脂粒子全体の形状が球形からより遠い形状となるので、光拡散性、密着性、吸油性等、滑り性の特性を向上できる。
【００４６】
樹脂コア２の長径Ｄに対する樹脂コア２の短径Ｅの比Ｅ／Ｄは、０．７以上であることが好ましい。比Ｅ／Ｄが０．７未満である場合、樹脂コア２の形状が球形から遠くなり、樹脂層１と樹脂コア２との界面での屈折が起こりにくくなるので、光拡散性を向上させる効果が小さくなる。
【００４７】
本発明の異形樹脂粒子は、粒子径の変動係数が１５％以下であることが好ましい。これにより、異形樹脂粒子の特性の（粒子間での）均一性が向上する。従って、本発明の異形樹脂粒子を用いて光拡散部材、外用剤、塗料等の製品を作製した場合に、光学特性等の特性が均一な、光拡散部材、外用剤、塗料等の製品が得られる。
【００４８】
本発明の異形樹脂粒子は、平均粒子径が０．５〜５０μｍの範囲内であることが好ましい。これにより、各種用途に適した粒子となる。本発明の異形樹脂粒子は、防眩フィルムの構成要素（光拡散剤）として用いる場合、平均粒子径が１．５〜８μｍの範囲内であることがより好ましい。これにより、良好な防眩性を有する防眩フィルムを実現できる。また、本発明の異形樹脂粒子は、光拡散部材の構成要素（光拡散剤）として用いる場合、平均粒子径が１〜５０μｍの範囲内であることがより好ましく、平均粒子径が３〜１０μｍの範囲内であることがさらに好ましい。これにより、良好な光拡散性を有する光拡散部材を実現できる。また、本発明の異形樹脂粒子は、外用剤の原料として用いる場合、平均粒子径が１〜５０μｍの範囲内であることが好ましい。これにより、良好な外用剤を実現できる。また、本発明の異形樹脂粒子は、紙用コーティング剤として用いる場合、平均粒子径が０．５〜１０μｍの範囲内であることが好ましい。これにより、良好な紙用コーティング剤を実現できる。また、上記構成の異形樹脂粒子は、平均粒子径が１〜１０μｍの範囲内である場合、特に１〜３μｍ程度である場合に、異形樹脂粒子の形状を所望の異形形状に制御することが容易となり、異形樹脂粒子の製造が容易となる。
【００４９】
樹脂層１および樹脂コア２は、（メタ）アクリル酸エステル系樹脂からなることが好ましい。これにより、耐候性に優れた異形樹脂粒子を実現できる。なお、（メタ）アクリル酸エステル系樹脂とは、（メタ）アクリル酸エステルを主成分とする（５０質量％以上含む）単量体を重合させてなる樹脂を意味する。
【００５０】
樹脂層１は、樹脂層１の全質量に対して１〜５０質量％の多官能性単量体で架橋されたものであることが好ましい。これにより、異形樹脂粒子の耐溶剤性を向上できる。なお、樹脂層１の全質量に対して１〜５０質量％の多官能性単量体で架橋された樹脂層１は、１〜５０質量％の多官能性単量体と単官能性単量体とを含む単量体混合物を重合することにより得られる。
【００５１】
樹脂コア２は、樹脂コア２の全質量に対して０．１〜５質量％の多官能性単量体で架橋されたフッ素含有（メタ）アクリル酸エステル系樹脂からなることが好ましい。樹脂コア２が０．１〜５質量％の多官能性単量体で架橋されていることにより、溶剤に入れたときに種粒子に由来する部分がブリードアウトして溶出することが低減される。また、（メタ）アクリル酸エステル系樹脂がフッ素を含有することにより、本発明に特有の異形形状を実現しやすくなるので、製造が容易となる。さらに、（メタ）アクリル酸エステル系樹脂がフッ素を含有することにより、樹脂コア２の屈折率が低下するので、樹脂層１と樹脂コア２との界面での屈折が起こり易くなり、光拡散性が向上する。なお、樹脂コア２の全質量に対して０．１〜５質量％の多官能性単量体で架橋されたフッ素含有（メタ）アクリル酸エステル系樹脂は、０．１〜５質量％の多官能性単量体と（単官能性の）フッ素含有（メタ）アクリル酸エステル単量体とを含む単量体混合物を重合することにより得られる。
【００５２】
〔異形樹脂粒子の製造方法〕
本発明に係る異形樹脂粒子の製造方法は、単一の窪みを有する異形樹脂粒子の製造方法であって、多官能性単量体０．１〜５質量％を含むフッ素含有（メタ）アクリル酸エステル系単量体（以下「フッ素含有単量体混合物」と呼ぶ）１００質量部を重合して樹脂粒子を製造する第１の工程と、第１の工程で得られた樹脂粒子に、１〜５０質量％の多官能性単量体を含む（メタ）アクリル酸エステル系単量体（以下「（メタ）アクリル系単量体混合物」と呼ぶ）を吸収させた後、重合する第２の工程、すなわちシード重合工程とを含んでいる。この方法により、本発明の異形樹脂粒子を高い確実性で製造することができる。
【００５３】
〔種粒子製造工程〕
第１の工程は、シード重合工程で（メタ）アクリル系単量体混合物を吸収させるのに用いる樹脂粒子、すなわち種粒子を製造する工程である。第１の工程では、（メタ）アクリル酸エステルの重合体の非存在下で、または、（メタ）アクリル酸エステルの重合体の存在下で、多官能性単量体０．１〜５質量％を含むフッ素含有単量体混合物を重合して種粒子を得る。
【００５４】
前記フッ素含有単量体混合物は、フッ素含有（メタ）アクリル酸エステルと、多官能性単量体とを少なくとも含んでいる。前記フッ素含有（メタ）アクリル酸エステルとしては、２，２，２−トリフルオロエチルアクリレート（例えば、大阪有機化学工業株式会社製の「ビスコートＶ−３Ｆ」）、２，２，２−トリフルオロエチルメタクリレート（例えば、大阪有機化学工業株式会社製の「ビスコートＶ−３Ｆ  Ｍ」）、２，２，３，３−テトラフルオロプロピルアクリレート（例えば、大阪有機化学工業株式会社製の「ビスコートＶ−４Ｆ」）、１Ｈ，１Ｈ，５Ｈ−オクタフルオロペンチルアクリレート（例えば、大阪有機化学工業株式会社製の「ビスコートＶ−８Ｆ」）、１Ｈ，１Ｈ，５Ｈ−オクタフルオロペンチルメタクリレート（例えば、大阪有機化学工業株式会社製の「ビスコートＶ−８Ｆ  Ｍ」）などが挙げられる。これら化合物は、一種を用いてもよいし、二種以上を混合して用いてもよい。
【００５５】
前記フッ素含有（メタ）アクリル酸エステルは、フッ素含有単量体混合物に対して９９．９質量％以下の範囲内で使用されるが、フッ素含有単量体混合物に対して７５〜９９．９質量％の範囲内で使用されることがより好ましく、フッ素含有単量体混合物に対して９０〜９９．９質量％の範囲内で使用されることがさらに好ましい。フッ素含有（メタ）アクリル酸エステルで７５質量％以上が構成されたフッ素含有単量体混合物を重合して樹脂粒子を製造し、（メタ）アクリル系単量体混合物を樹脂粒子に吸収させたときに、（メタ）アクリル系単量体混合物が樹脂粒子から相分離し易くなり、本発明に特有の異形形状が得られ易くなる。
【００５６】
前記多官能性単量体は、重合可能なアルケニル基（広義のビニル基）を１分子中に２つ以上有する化合物である。前記多官能性単量体としては、例えば、エチレングリコールジ（メタ）アクリレート、プロピレングリコールジ（メタ）アクリレート、トリエチレングリコールジ（メタ）アクリレート、トリメチロールプロパントリ（メタ）アクリレート、ペンタエリストールテトラ（メタ）アクリレート、ジビニルベンゼン等が挙げられる。前記多官能性単量体は、重合可能なアルケニル基と他の重合可能なアルケニル基との間に、炭素数４以上の二価の直鎖炭化水素基を含んでいないことが好ましい。前記多官能性単量体が、重合可能なアルケニル基と他の重合可能なアルケニル基との間に炭素数４以上の二価の直鎖炭化水素基を含んでいる場合、種粒子と（メタ）アクリル系単量体混合物との相分離が起こりにくくなり、本発明に特有の異形形状が得られにくくなるので、好ましくない。
【００５７】
前記多官能性単量体は、フッ素含有単量体混合物１００質量部に対して０．１〜５質量部の範囲内で使用されるが、フッ素含有単量体混合物１００質量部に対して０．１〜３質量部の範囲内で使用されることがより好ましい。多官能性単量体をフッ素含有単量体混合物１００質量部に対して０．１質量部以上とすることで、種粒子と（メタ）アクリル系単量体混合物との相分離がさらに起こり易くなり、本発明に特有の異形形状が得られ易くなる。なお、多官能性単量体が、フッ素含有単量体混合物１００質量部に対して５質量部を超える場合、種粒子の架橋度が高くなり過ぎて種粒子が（メタ）アクリル系単量体混合物を吸収しにくくなり、（メタ）アクリル系単量体混合物が種粒子に吸収されることなく重合する現象が起こる。そのため、この場合、微小な粒子が多く生成されて、粒子径の変動係数（ＣＶ値）が大きくなるので、好ましくない。
【００５８】
前記フッ素含有単量体混合物は、フッ素含有（メタ）アクリル酸エステル以外の単官能性単量体を含んでいてもよい。前記単官能性単量体は、重合可能なアルケニル基（広義のビニル基）を１分子中に１つのみ有する化合物である。フッ素含有（メタ）アクリル酸エステル以外の単官能性単量体としては、フッ素含有（メタ）アクリル酸エステル以外の単官能性（メタ）アクリル酸エステルが好ましい。フッ素含有（メタ）アクリル酸エステル以外の単官能性（メタ）アクリル酸エステルとしては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、ｎ−ノニル（メタ）アクリレート、ｎ−デシル（メタ）アクリレート、シクロヘキシル（メタ）アクリレート等が挙げられる。これら化合物は、一種を用いてもよいし、二種以上を混合して用いてもよい。フッ素含有（メタ）アクリル酸エステル以外の単官能性単量体の使用量は、前記フッ素含有単量体混合物１００質量部に対して、２０質量部以下であることが好ましく、１０質量部以下であることがより好ましい。
【００５９】
前記フッ素含有単量体混合物の重合は、連鎖移動剤の存在下で行うことがより好ましい。前記連鎖移動剤としては、ｎ−オクチルメルカプタン、ｔｅｒｔ−ドデシルメルカプタン等のメルカプタン類；α−メチルスチレンダイマー；γ−テルピネン、ジペンテン等のテルペン類；クロロホルム、四塩化炭素等のハロゲン化炭化水素類等を使用できる。前記連鎖移動剤としては、メルカプタン類が好ましく、ｎ−オクチルメルカプタンが特に好ましい。前記連鎖移動剤は、前記フッ素含有単量体混合物１００質量部に対して０．１〜０．９質量部の範囲内で使用されることがより好ましく、前記フッ素含有単量体混合物１００質量部に対して０．１〜０．５質量部の範囲内で使用されることがさらに好ましい。前記連鎖移動剤の使用量がフッ素含有単量体混合物１００質量部に対して０．９質量部以下である場合、重合によって得られる樹脂粒子の分子鎖が短くなり過ぎることがなく、樹脂粒子の形状が維持され易くなる。それゆえ、種粒子と（メタ）アクリル系単量体混合物との相分離がさらに起こり易くなり、本発明に特有の異形形状が得られ易くなる。一方、前記連鎖移動剤の使用量がフッ素含有単量体混合物１００質量部に対して０．１質量部以上の場合、重合によって得られる樹脂粒子の分子鎖が長くなり過ぎることがなく、（メタ）アクリル系単量体混合物が樹脂粒子に十分に吸収される。
【００６０】
第１の工程において、前記フッ素含有単量体混合物を重合させて種粒子を得る場合、乳化重合、懸濁重合等の公知の方法を用いることができる。種粒子の粒子径の均一性や製造法の簡便性を考慮すると、乳化重合が好ましい。以下に乳化重合を用いた方法について述べるが、この方法に限定されるものではない。
【００６１】
前記フッ素含有単量体混合物を乳化重合させて種粒子を得る場合、まず、前記フッ素含有単量体混合物を水性媒体中に分散させて水性乳化液を作製する。
【００６２】
水性媒体としては、水、水と水溶性溶媒（例えば、低級アルコール（炭素数５以下のアルコール））との混合媒体が挙げられる。水性媒体には、〔シード重合工程〕の項で後述する界面活性剤を添加しても、しなくともよい。前記フッ素含有単量体混合物を水性媒体に添加し、主攪拌、ホモジナイザー、超音波処理機、ナノマイザー等の微細乳化機により前記フッ素含有単量体混合物を水性媒体中に分散させて分散液を作製し、分散液を重合温度まで昇温する。反応系を窒素等の不活性気体でパージ（置換）した後、重合開始剤を水に溶解したものを順次、前記分散液に滴下しながら重合を行うことで、種粒子が得られる。
【００６３】
前記重合開始剤としては、例えば、過硫酸カリウム、過硫酸アンモニウム、過硫酸ナトリウム等の過硫酸塩類；過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔｅｒｔ−ブチルパーオキシ−２−エチルヘキサノエート、ジ−ｔｅｒｔ−ブチルパーオキサイド等の有機過酸化物；２，２’−アゾビスイソブチロニトリル、１，１’−アゾビスシクロヘキサンカルボニトリル、２，２’−アゾビス（２，４−ジメチルバレロニトリル）等のアゾ系化合物等が挙げられる。重合開始剤は、前記フッ素含有単量体混合物１００質量部に対して０．１〜３質量部の範囲内で使用することが好ましい。
【００６４】
次に、水性乳化液中の前記フッ素含有単量体混合物を重合させることで、種粒子が得られる。重合温度は、前記フッ素含有単量体混合物の種類、重合開始剤の種類に応じて、適宜選択することができる。重合温度は、２５〜１１０℃が好ましく、より好ましくは５０〜１００℃である。必要に応じ、重合完了後、濾過等によって水性媒体から種粒子を分離し、種粒子から遠心分離等により水性媒体を除去し、水及び溶剤で洗浄した後、乾燥してもよい。
【００６５】
以上のようにして、架橋されたフッ素含有（メタ）アクリル酸エステル系樹脂からなる種粒子が得られる。
【００６６】
一方、第１の工程において、（メタ）アクリル酸エステルの重合体の存在下で前記フッ素含有単量体混合物を重合させて種粒子を得る場合、（メタ）アクリル酸エステルの重合体は、前記フッ素含有単量体混合物１００質量部に対して１００質量部以下で使用されることが好ましく、１質量部以上８０質量部以下の範囲内で使用されることがより好ましい。前記フッ素含有単量体混合物１００質量部に対して（メタ）アクリル酸エステルの重合体が１００質量部以下の場合、種粒子と（メタ）アクリル系単量体混合物との相分離が起こり易くなって本発明に特有の異形形状を形成し易くなる。一方、前記フッ素含有単量体混合物１００質量部に対して（メタ）アクリル酸エステルの重合体が１質量部以上である場合、前記フッ素含有単量体混合物が種粒子に吸収されずに水性媒体中で独自に懸濁重合し異常粒子を生成することを回避できる。
【００６７】
この場合、（メタ）アクリル酸エステルを重合させて（メタ）アクリル酸エステル重合体粒子を得た後、フッ素含有（メタ）アクリル酸エステルと多官能性単量体とを含む前記フッ素含有単量体混合物を前記（メタ）アクリル酸エステル重合体粒子に吸収させて重合させるシード重合法を用いることが好ましい。すなわち、第１の工程では、（メタ）アクリル酸エステルを重合させて（メタ）アクリル酸エステル重合体粒子を得る第１の段階と、前記フッ素含有単量体混合物を前記（メタ）アクリル酸エステル重合体粒子に吸収させて重合させる第２の段階との２段階で、種粒子を作成することが好ましい。これにより、後述するシード重合工程で、本発明に特有の異形形状を有する異形樹脂粒子が得られ易くなる。なお、（メタ）アクリル酸エステル重合体粒子の粒子の製造方法については、後述する。
【００６８】
前記シード重合法では、まず、前記フッ素含有単量体混合物を水性媒体中に分散させて水性乳化液を作製し、水性乳化液に種粒子として（メタ）アクリル酸エステル重合体粒子を添加する。水性媒体としては、前述した媒体を用いることができる。水性媒体には、〔シード重合工程〕の項で後述する界面活性剤を添加してもよい。また、前述した通り、前記フッ素含有単量体混合物の重合は、連鎖移動剤の存在下で行うことがより好ましい。
【００６９】
前記フッ素含有単量体混合物には、必要に応じて、前述した重合開始剤を混合してもよい。重合開始剤は、前記フッ素含有単量体混合物に予め混合させた後、水性媒体中に分散させてもよいし、両者を別々に水性媒体に分散させたものを混合してもよい。得られた水性乳化液中の前記フッ素含有単量体混合物の液滴の粒子径は、（メタ）アクリル酸エステル重合体粒子よりも小さい方が、前記フッ素含有単量体混合物が（メタ）アクリル酸エステル重合体粒子に効率よく吸収されるので好ましい。重合開始剤は、前記フッ素含有単量体混合物１００質量部に対して０．１〜３質量部の範囲内で使用することが好ましい。
【００７０】
（メタ）アクリル酸エステル重合体粒子は、水性乳化液に直接添加してもよく、（メタ）アクリル酸エステル重合体粒子を水性媒体に分散させた形態で水性乳化液に添加してもよい。（メタ）アクリル酸エステル重合体粒子を水性乳化液に添加した後、前記フッ素含有単量体混合物を（メタ）アクリル酸エステル重合体粒子に吸収させる。この吸収は、通常、（メタ）アクリル酸エステル重合体粒子を添加した後の水性乳化液を、室温（約２０℃）で１〜１２時間撹拌することで行うことができる。また、水性乳化液を３０〜５０℃程度に加温することにより吸収を促進してもよい。
【００７１】
（メタ）アクリル酸エステル重合体粒子は、前記フッ素含有単量体混合物の吸収により膨潤する。吸収の終了は、光学顕微鏡の観察で粒子径の拡大を確認することにより判定できる。
【００７２】
次に、（メタ）アクリル酸エステル重合体粒子に吸収させた前記フッ素含有単量体混合物を重合させることで、種粒子が得られる。重合温度は、前記フッ素含有単量体混合物の種類、重合開始剤の種類に応じて、適宜選択することができる。重合温度は、２５〜１１０℃が好ましく、より好ましくは５０〜１００℃である。重合反応は、（メタ）アクリル酸エステル重合体粒子に前記フッ素含有単量体混合物が完全に吸収された後に、昇温して行うのが好ましい。必要に応じ、重合完了後、濾過等によって水性媒体から種粒子を分離し、種粒子から遠心分離等により水性媒体を除去し、水及び溶剤で洗浄した後、乾燥してもよい。
【００７３】
以上のようにして、（メタ）アクリル酸エステル重合体粒子の存在下での重合により、架橋されたフッ素含有（メタ）アクリル酸エステル系樹脂からなる種粒子が得られる。なお、種粒子の大きさ及び形状は、特に限定されない。種粒子には、通常、平均粒子径０．１〜５μｍの球状粒子が使用される。
【００７４】
〔（メタ）アクリル酸エステル重合体粒子の製造方法〕
次に、種粒子製造工程において必要に応じて用いられる（メタ）アクリル酸エステル重合体粒子の製造方法について説明する。
【００７５】
（メタ）アクリル酸エステル重合体粒子の製造方法では、（メタ）アクリル酸エステルを重合させる。（メタ）アクリル酸エステルとしては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、ｎ−ノニル（メタ）アクリレート、ｎ−デシル（メタ）アクリレート、シクロヘキシル（メタ）アクリレート、フッ素含有（メタ）アクリル酸エステルとして先に挙げた種々の化合物等が挙げられる。これら化合物は、一種を用いてもよいし、二種以上を混合して用いてもよい。（メタ）アクリル酸エステルは、前記フッ素含有単量体混合物に含まれるフッ素含有（メタ）アクリル酸エステルと同じ化合物であってもよい。
【００７６】
（メタ）アクリル酸エステルの重合方法としては、乳化重合、懸濁重合等の公知の方法を用いることができるが、（メタ）アクリル酸エステル重合体粒子の粒子径均一性や製造法の簡便性を考慮すると、乳化重合が好ましい。以下に乳化重合を用いた方法について述べるが、この方法に限定されるものではない。
【００７７】
（メタ）アクリル酸エステルを乳化重合させて（メタ）アクリル酸エステル重合体粒子を得る場合、まず、（メタ）アクリル酸エステルを水性媒体中に分散させて水性乳化液を作製する。
【００７８】
水性媒体としては、前述した媒体が挙げられる。水性媒体には、〔シード重合工程〕の項で後述する界面活性剤を添加してもよい。水性乳化液は、例えば、前述の微細乳化機による方法で作製できる。
【００７９】
（メタ）アクリル酸エステルには、必要に応じて、前述した重合開始剤を混合してもよい。重合開始剤は、（メタ）アクリル酸エステルに予め混合させた後、水性媒体中に分散させてもよいし、両者を別々に水性媒体に分散させたものを混合してもよい。重合開始剤は、（メタ）アクリル酸エステル１００質量部に対して０．１〜３質量部の範囲内で使用することが好ましい。
【００８０】
（メタ）アクリル酸エステルの重合は、前述した連鎖移動剤の存在下で行うことが好ましい。前記連鎖移動剤としては、メルカプタン類が好ましく、ｎ−オクチルメルカプタンが特に好ましい。前記連鎖移動剤は、前記（メタ）アクリル酸エステル１００質量部に対して０．１〜０．９質量部の範囲内で使用されることが好ましく、前記（メタ）アクリル酸エステル１００質量部に対して０．１〜０．５質量部の範囲内で使用されることがより好ましい。これにより、種粒子と（メタ）アクリル系単量体混合物との相分離が起こり易くなって本発明に特有の異形形状を形成し易くなる。
【００８１】
次に、水性乳化液中の（メタ）アクリル酸エステルを重合させることで、（メタ）アクリル酸エステル重合体粒子が得られる。重合温度は、（メタ）アクリル酸エステルの種類、重合開始剤の種類に応じて、適宜選択することができる。重合温度は、２５〜１１０℃が好ましく、より好ましくは５０〜１００℃である。重合完了後、濾過等によって水性媒体から（メタ）アクリル酸エステル重合体粒子を分離し、必要に応じて（メタ）アクリル酸エステル重合体粒子から遠心分離等により水性媒体を除去し、必要に応じて水及び溶剤で洗浄した後、乾燥する。
【００８２】
以上のようにして、（メタ）アクリル酸エステル重合体粒子が得られる。なお、（メタ）アクリル酸エステル重合体粒子の大きさ及び形状は特に限定されない。（メタ）アクリル酸エステル重合体粒子には、通常、０．１〜５μｍの粒径の球状粒子が使用される。
【００８３】
〔シード重合工程〕
シード重合工程（第２の工程）では、１〜５０質量％の多官能性単量体を含む（メタ）アクリル系単量体混合物を前記種粒子（樹脂粒子）に吸収させた後、重合することによって、異形樹脂粒子を得る。
【００８４】
前記（メタ）アクリル系単量体混合物は、（メタ）アクリル酸エステルと、多官能性単量体とを少なくとも含んでおり、前記フッ素含有単量体混合物と異なる成分を有している。（メタ）アクリル酸エステルは、重合可能なアルケニル基（広義のビニル基）を１分子中に１つ有する単官能性の（メタ）アクリル酸エステルである。前記（メタ）アクリル酸エステルとしては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−ヒドロキシルエチル（メタ）アクリレート、グリシジル（メタ）アクリレート、アルキレンオキサイド基を有する（メタ）アクリル酸エステル等が挙げられる。これら単量体は、１種のみを用いてもよく、２種以上を混合して用いてもよい。前記（メタ）アクリル酸エステルとしては、フッ素含有（メタ）アクリル酸エステル以外の（メタ）アクリル酸エステルが好ましく、直鎖アルキル（メタ）アクリレート、ヒドロキシル基を有する（メタ）アクリル酸エステル、グリシジル基を有する（メタ）アクリル酸エステル、およびアルキレンオキサイド基を有する（メタ）アクリル酸エステルがより好ましい。これにより、種粒子と（メタ）アクリル系単量体混合物との相分離が起こり易くなって本発明に特有の異形形状を形成し易くなる。
【００８５】
前記アルキレンオキサイド基を有する（メタ）アクリル酸エステルとしては、例えば、下記式（１）の化合物が挙げられる。
【００８６】
【化１】
0005666487.tif 000002
【００８７】
式中、Ｒ1はＨ又はＣＨ3であり、Ｒ2及びＲ3は異なってＣ2Ｈ4、Ｃ3Ｈ6，Ｃ4Ｈ8、Ｃ5Ｈ10から選択されるアルキレン基であり、ｍは０〜５０、ｎは０〜５０（但しｍとｎは同時に０にならない）であり、Ｒ4はＨ又はＣＨ3である。なお、式（１）の単量体において、ｍが５０より大きい場合及びｎが５０より大きい場合、重合安定性が低下し合着粒子が発生することがある。好ましいｍ及びｎの範囲は０〜３０であり、より好ましいｍ及びｎの範囲は０〜１５である。
【００８８】
前記アルキレンオキサイド基を有する（メタ）アクリル酸エステルとしては、日油株式会社製のブレンマー（登録商標）シリーズ、例えば、ブレンマー（登録商標）５０ＰＥＰ−３００（Ｒ1はＣＨ3であり、Ｒ2はＣ2Ｈ5、Ｒ3はＣ3Ｈ6、ｍ及びｎは平均してｍ＝３．５及びｎ＝２．５の混合物、Ｒ4はＨである）、ブレンマー（登録商標）７０ＰＥＰ−３５０Ｂ（Ｒ1はＣＨ3であり、Ｒ2はＣ2Ｈ5、Ｒ3はＣ3Ｈ6、ｍ及びｎは平均してｍ＝５及びｎ＝２の混合物、Ｒ4はＨである）、ブレンマー（登録商標）ＰＰ−１０００（Ｒ1はＣＨ3であり、Ｒ3はＣ3Ｈ6、ｍは０、ｎは平均して４〜６の混合物、Ｒ4はＨである）、ブレンマー（登録商標）ＰＭＥ−４００（Ｒ1はＣＨ3であり、Ｒ2はＣ2Ｈ5、ｍは平均して９の混合物、ｎは０、Ｒ4はＣＨ3である）等が挙げられる。
【００８９】
前記多官能性単量体は、重合可能なアルケニル基（広義のビニル基）を１分子中に２つ以上有する化合物である。前記多官能性単量体としては、例えば、エチレングリコールジ（メタ）アクリレート、トリメチロールプロパントリ（メタ）アクリレート、ジビニルベンゼン等が挙げられる。前記多官能性単量体の使用量は、前記（メタ）アクリル系単量体混合物の全量に対して１〜５０質量％であるが、前記（メタ）アクリル系単量体混合物の全量に対して２０〜５０質量％であることがより好ましい。多官能性単量体の使用量が、前記（メタ）アクリル系単量体混合物の全量に対して２０質量％以上である場合、種粒子と（メタ）アクリル系単量体混合物との相分離が起こり易くなって本発明に特有の異形形状を形成し易くなると推察される。
【００９０】
前記（メタ）アクリル系単量体混合物は、（メタ）アクリル酸エステル以外の単官能性単量体を含んでいてもよい。（メタ）アクリル酸エステル以外の単官能性単量体としては、（メタ）アクリル酸；（メタ）アクリルアミド；酢酸ビニル；アクリロニトリル等が挙げられる。これら化合物は、一種を用いてもよいし、２種以上を混合して用いてもよい。（メタ）アクリル酸エステル以外の単官能性単量体の使用量は、前記（メタ）アクリル系単量体混合物の全量に対して、２０質量％以下であることが好ましく、１０質量％以下であることがより好ましい。
【００９１】
シード重合工程では、（メタ）アクリル系単量体混合物を水性媒体中に分散させて水性乳化液を作製する。水性媒体としては、前述した媒体が挙げられる。水性乳化液は、例えば、前述の微細乳化機による方法で作製できる。
【００９２】
水性乳化液には、界面活性剤が含まれていることが好ましい。界面活性剤としては、アニオン系界面活性剤、カチオン系界面活性剤、ノニオン系界面活性剤、および両性イオン系界面活性剤の何れをも用いることができる。
【００９３】
アニオン系界面活性剤としては、例えば、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルナフタレンスルホン酸塩、アルカンスルホン酸塩、ジオクチルスルホコハク酸ナトリウム等のジアルキルスルホコハク酸塩、アルケルニルコハク酸塩（ジカリウム塩）、アルキルリン酸エステル塩、ナフタレンスルホン酸ホルマリン縮合物、ポリオキシエチレンアルキルフェニルエーテル硫酸エステル塩、ポリオキシエチレンラウリルエーテル硫酸ナトリウム等のポリオキシエチレンアルキルエーテル硫酸塩、ポリオキシエチレンアルキル硫酸エステル塩等が挙げられる。
【００９４】
カチオン系界面活性剤としては、例えば、ラウリルアミンアセテート、ステアリルアミンアセテート等のアルキルアミン塩、ラウリルトリメチルアンモニウムクロライド等の第四級アンモニウム塩等が挙げられる。両性イオン系界面活性剤としては、ラウリルジメチルアミンオキサイドや、リン酸エステル系又は亜リン酸エステル系界面活性剤が挙げられる。上記界面活性剤は、単独で又は２種以上を組み合わせて用いてもよい。上記界面活性剤のうち、重合時の分散安定性の観点から、アニオン系界面活性剤が好ましい。
【００９５】
（メタ）アクリル系単量体混合物は、必要に応じて重合開始剤を含んでいてもよい。重合開始剤は、（メタ）アクリル系単量体混合物に予め混合させた後、水性媒体中に分散させてもよいし、両者を別々に水性媒体に分散させたものを混合してもよい。得られた水性乳化液中の（メタ）アクリル系単量体混合物の液滴の粒子径は、種粒子よりも小さい方が、（メタ）アクリル系単量体混合物が種粒子に効率よく吸収されるので好ましい。
【００９６】
種粒子は、水性乳化液に直接添加してもよく、種粒子を水性媒体に分散させた形態で添加してもよい。種粒子の水性乳化液への添加後、種粒子へ（メタ）アクリル系単量体混合物を吸収させる。この吸収は、通常、種粒子添加後の水性乳化液を、室温（約２０℃）で１〜１２時間撹拌することで行うことができる。また、水性乳化液を３０〜５０℃程度に加温することにより吸収を促進してもよい。
【００９７】
種粒子は、（メタ）アクリル系単量体混合物の吸収により膨潤する。種粒子１質量部に吸収させる（メタ）アクリル系単量体混合物の量は、２〜１２５質量部の範囲内であることが好ましく、２〜５０質量部の範囲内であることがより好ましく、２〜３０質量部の範囲内であることがさらに好ましい。種粒子１質量部に吸収させる（メタ）アクリル系単量体混合物の量は、２〜１２５質量部の範囲内である場合、異形樹脂粒子の長径Ａに対する樹脂コア２の長径Ｄの比Ｄ／Ａが０．２〜０．７の範囲内である異形樹脂粒子が得られやすいので、光拡散性をより向上させることができる。種粒子１質量部に吸収させる（メタ）アクリル系単量体混合物の量が２質量部以上である場合、シード重合による粒子径の増加が十分に大きくなり生産性が向上する。種粒子１質量部に吸収させる（メタ）アクリル系単量体混合物の量が５０質量部以下である場合、前記（メタ）アクリル系単量体混合物が種粒子に吸収されずに水性媒体中で独自に懸濁重合し異常粒子を生成することを回避できる。
【００９８】
（メタ）アクリル系単量体混合物には、必要に応じて重合開始剤を混合できる。重合開始剤としては、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔｅｒｔ−ブチルパーオキシ−２−エチルヘキサノエート、ジ−ｔ−ブチルパーオキサイド等の有機過酸化物；２，２’−アゾビスイソブチロニトリル、１，１’−アゾビスシクロヘキサンカルボニトリル、２，２’−アゾビス（２，４−ジメチルバレロニトリル）等のアゾ系化合物等が挙げられる。重合開始剤は、（メタ）アクリル系単量体混合物１００質量部に対して、０．１〜３質量部の範囲内で使用することが好ましい。
【００９９】
上記シード重合工程において、生成する異形樹脂粒子の分散安定性を向上させるために、水性乳化液に高分子分散安定剤を添加してもよい。高分子分散安定剤としては、例えば、ポリビニルアルコール、ポリカルボン酸、セルロース類（ヒドロキシエチルセルロース、カルボキシメチルセルロース等）、ポリビニルピロリドン等が挙げられる。また、高分子分散安定剤と、トリポリリン酸ナトリウム等の無機系水溶性高分子化合物とを併用することもできる。これら高分子分散安定剤のうち、ポリビニルアルコール、ポリビニルピロリドンが好ましい。高分子分散安定剤の添加量は、（メタ）アクリル系単量体混合物１００質量部に対して１〜１０質量部の範囲内であることが好ましい。
【０１００】
また、上記シード重合工程において、水系での乳化粒子の発生を抑えるために、水性乳化液に、亜硝酸ナトリウム等の亜硝酸塩類、亜硫酸塩類、ハイドロキノン類、アスコルビン酸類、水溶性ビタミンＢ類、クエン酸、ポリフェノール類等の水溶性の重合禁止剤を添加してもよい。重合禁止剤の添加量は、（メタ）アクリル系単量体混合物１００質量部に対して０．０２〜０．２質量部の範囲内であることが好ましい。
【０１０１】
次に、種粒子に吸収させた（メタ）アクリル系単量体混合物を重合させることで、異形樹脂粒子が得られる。重合温度は、（メタ）アクリル系単量体混合物の種類、重合開始剤の種類に応じて、適宜選択することができる。重合温度は、２５〜１１０℃の範囲内であることが好ましく、５０〜１００℃の範囲内であることがより好ましい。重合反応は、種粒子に（メタ）アクリル系単量体混合物が完全に吸収された後に、昇温して行うのが好ましい。重合完了後、濾過等によって水性媒体から異形樹脂粒子を分離し、必要に応じて異形樹脂粒子から遠心分離等により水性媒体を除去し、必要に応じて水及び溶剤で洗浄した後、乾燥する。
【０１０２】
以上のようにして、異形樹脂粒子の表層を形成する樹脂層と、前記樹脂層とは異なる樹脂成分からなり、前記樹脂層の内部に形成された樹脂コアとを含む異形樹脂粒子であって、単一の窪みを有し、樹脂コアが、窪みに隣接して存在し、球形に近い異形樹脂粒子、特に、長径Ａに対する短径Ｂの比Ｂ／Ａが０．７以上である本発明の異形樹脂粒子を作成することができる。
【０１０３】
〔外用剤〕
本発明の異形樹脂粒子は、外用剤の原料として、例えば外用剤の滑り性向上剤として、使用できる。本発明の外用剤は、本発明の異形樹脂粒子を含んでいる。外用剤における異形樹脂粒子の含有量は、外用剤の種類に応じて適宜設定できるが、１〜８０質量％の範囲内が好ましく、５〜７０質量％の範囲内であることがより好ましい。外用剤全量に対する異形樹脂粒子の含有量が１質量％未満の場合、異形樹脂粒子の含有による明確な効果が認められないことがある。また、異形樹脂粒子の含有量が８０質量％を上回ると、含有量の増加に見合った顕著な効果が認められないことがあるため、生産コスト上好ましくない。
【０１０４】
外用剤としては、例えば化粧料（化粧品）、外用医薬品等が挙げられる。
【０１０５】
前記化粧料としては、上記異形樹脂粒子の含有により効果を奏するものであれば特に限定されず、例えば、プレシェーブローション、ボディローション、化粧水、クリーム、乳液、ボディシャンプー、制汗剤等の液系の化粧料；石鹸、スクラブ洗顔料等の洗浄用化粧品；パック類；ひげ剃り用クリーム；おしろい類；ファンデーション；口紅；リップクリーム；頬紅；眉目化粧品；マニキュア化粧品；洗髪用化粧品；染毛料；整髪料；芳香性化粧品；歯磨き；浴用剤；日焼け止め製品；サンタン製品；ボディーパウダー、ベビーパウダー等のボディー用の化粧料等が挙げられる。
【０１０６】
前記外用医薬品としては、皮膚に適用するものであれば特に制限されず、例えば、医薬用クリーム、軟膏、医薬用乳剤、医薬用ローション等が挙げられる。
【０１０７】
また、これらの外用剤には、本発明の効果を損なわない範囲で、一般に用いられている主剤または添加物を目的に応じて配合できる。そのような主剤または添加物としては、例えば、水、低級アルコール（炭素数５以下のアルコール）、油脂及びロウ類、炭化水素（ワセリン、流動パラフィン等）、高級脂肪酸（ステアリン酸等の炭素数１２以上の脂肪酸）、高級アルコール（セチルアルコール等の炭素数６以上のアルコール）、ステロール、脂肪酸エステル（ミリスチン酸オクチルドデシル、オレイン酸エステル等）、金属石鹸、保湿剤、界面活性剤（ポリエチレングリコール等）、高分子化合物、粘土鉱物類（体質顔料および吸着剤などの数種の機能を兼ね備えた成分；タルク、マイカ等）、色材原料（赤色酸化鉄、黄色酸化鉄等）、香料、防腐・殺菌剤、酸化防止剤、紫外線吸収剤、アクリル樹脂粒子（ポリ（メタ）アクリル酸エステル粒子）、シリコーン系粒子、ポリスチレン粒子等の樹脂粒子、本発明の異形樹脂粒子以外の異形樹脂粒子、ｐＨ調整剤（トリエタノールアミン等）、特殊配合添加物、医薬品活性成分等が挙げられる。
【０１０８】
〔塗料〕
本発明の異形樹脂粒子は、塗膜軟質化剤又は塗料用艶消し剤等として塗料に含有させることが可能である。前記塗料は、本発明の異形樹脂粒子を含んでいる。前記塗料は、必要に応じて、バインダー樹脂および溶剤の少なくとも一方を含んでいる。前記バインダー樹脂としては、有機溶剤もしくは水に可溶な樹脂、または水中に分散できるエマルション型の水性樹脂を使用できる。そのようなバインダー樹脂としては、アクリル樹脂、アルキド樹脂、ポリエステル樹脂、ポリウレタン樹脂、塩素化ポリオレフィン樹脂、アモルファスポリオレフィン樹脂等が挙げられる。これらバインダー樹脂は、塗装される基材への塗料の密着性や使用される環境等によって適宜選択され得る。
【０１０９】
バインダー樹脂及び異形樹脂粒子の添加量は、形成される塗膜の膜厚、異形樹脂粒子の平均粒子径、塗装方法によっても異なる。バインダー樹脂の添加量は、バインダー樹脂（エマルション型の水性樹脂を使用する場合には固形分）と異形樹脂粒子との合計に対して、５〜５０質量％の範囲内であることが好ましく、１０〜５０質量％の範囲内であることがより好ましく、２０〜４０質量％の範囲内であることがさらに好ましい。
【０１１０】
異形樹脂粒子の添加量は、バインダー樹脂（エマルション型の水性樹脂を使用する場合には固形分）と異形樹脂粒子との合計に対して、５〜５０質量％の範囲内であることが好ましく、１０〜５０質量％の範囲内であることがより好ましく、２０〜４０質量％の範囲内であることがさらに好ましい。異形樹脂粒子の含有量が５質量％未満である場合、艶消し効果が十分得られないことがある。また、異形樹脂粒子の含有量が５０質量％を越える場合には、塗料組成物の粘度が大きくなりすぎるために異形樹脂粒子の分散不良が起こることがある。そのため、得られる塗膜にマイクロクラックが発生する、得られる塗膜表面にザラツキが生じる等のような、塗膜の外観不良が起こることがある。
【０１１１】
前記塗料を構成する溶剤としては、特に限定されないが、バインダー樹脂を溶解又は分散できる溶剤を使用することが好ましい。例えば、前記塗料が油性塗料である場合、前記溶剤として、トルエン、キシレン等の炭化水素系溶剤；メチルエチルケトン、メチルイソブチルケトン等のケトン系溶剤；酢酸エチル、酢酸ブチル等のエステル系溶剤；ジオキサン、エチレングリコールジエチルエーテル、エチレングリコールモノブチルエーテル等のエーテル系溶剤等が挙げられる。前記塗料が水性塗料である場合、前記溶剤として、水、アルコール類等が使用できる。これら溶剤は、単独で使用してもよく、２種以上を混合して使用してもよい。塗料中における溶剤の含有量は、塗料全量に対し、通常、２０〜６０質量％の範囲内である。
【０１１２】
塗料には、必要に応じて、公知の塗面調整剤、流動性調整剤、紫外線吸収剤、光安定剤、硬化触媒、体質顔料、着色顔料、金属顔料、マイカ粉顔料、染料等が含まれていてもよい。
【０１１３】
塗料を使用した塗膜の形成方法は、特に限定されず、公知の方法をいずれも使用できる。塗膜の形成方法としては、例えば、スプレー塗装法、ロール塗装法、ハケ塗り法等の方法が挙げられる。塗料は、必要に応じて粘度を調整するために、希釈剤を加えて希釈してもよい。希釈剤としては、トルエン、キシレン等の炭化水素系溶剤；メチルエチルケトン、メチルイソブチルケトン等のケトン系溶剤；酢酸エチル、酢酸ブチル等のエステル系溶剤；ジオキサン、エチレングリコールジエチルエーテル等のエーテル系溶剤；水；アルコール系溶剤等が挙げられる。これら希釈剤は、単独で使用してもよく、２種以上を混合して使用してもよい。
【０１１４】
〔光拡散性樹脂組成物〕
本発明の異形樹脂粒子を光拡散剤として、透明基材樹脂（透明性樹脂）中に分散させることで、光拡散性樹脂組成物として使用できる。すなわち、前記光拡散性樹脂組成物は、本発明の異形樹脂粒子と、透明基材樹脂とを含んでいる。前記光拡散性樹脂組成物は、照明カバー（発光ダイオード（ＬＥＤ）照明用照明カバー、蛍光灯照明用照明カバー等）、光拡散部材（光拡散シートあるいは光拡散フィルム、光拡散板等）の原料として使用できる。
【０１１５】
前記透明基材樹脂としては、通常、異形樹脂粒子を構成する重合体粒子の成分と異なる熱可塑性樹脂が使用される。前記透明基材樹脂として使用する熱可塑性樹脂としては、例えば、アクリル樹脂、（メタ）アクリル酸アルキル−スチレン共重合体、ポリカーボネート、ポリエステル、ポリエチレン、ポリプロピレン、ポリスチレン等が挙げられる。これら熱可塑性樹脂の中でも、優れた透明性が透明基材樹脂に求められる場合には、アクリル樹脂、（メタ）アクリル酸アルキル−スチレン共重合体、ポリカーボネート、ポリエステル、およびポリスチレンが好ましい。これらの熱可塑性樹脂は、それぞれ単独で、又は２種以上を組み合わせて使用できる。
【０１１６】
透明基材樹脂への異形樹脂粒子の添加割合は、透明基材樹脂１００質量部に対して、０．０１〜４０質量部の範囲内であることが好ましく、０．１〜１０質量部の範囲内であることがより好ましい。異形樹脂粒子が０．０１質量部未満の場合、光拡散部材に光拡散性を与えにくくなることがある。異形樹脂粒子が４０質量部より多い場合、光拡散部材に光拡散性を与えられるが光拡散部材の光透過性が低くなることがある。
【０１１７】
光拡散性樹脂組成物の製造方法は、特に限定されず、異形樹脂粒子と透明基材樹脂とを機械式粉砕混合方法等のような従来公知の方法で混合することにより製造できる。機械式粉砕混合方法では、例えば、ヘンシェルミキサー、Ｖ型混合機、ターブラミキサー、ハイブリダイザー、ロッキングミキサー等の装置を用いて異形樹脂粒子と透明基材樹脂とを混合し撹拌することにより、光拡散性樹脂組成物を製造できる。
【０１１８】
光拡散性樹脂組成物を成形することにより、本発明に係る、照明カバー、光拡散シート等の光拡散部材を製造できる。この場合、例えば、光拡散剤と透明基材樹脂とを混合機で混合し、押出機等の溶融混練機で混練することで光拡散性樹脂組成物からなるペレットを得た後、このペレットを押出成形するか、あるいはこのペレットを溶融後に射出成形することにより、任意の形状の光拡散部材を得ることができる。
【０１１９】
光拡散シートは、例えば、液晶表示装置の光拡散シートとして使用できる。液晶表示装置の構成は、光拡散シートを含みさえすれば、特に限定されない。例えば、液晶表示装置は、表示面及び裏面を有する液晶表示パネルと、この液晶表示パネルの裏面側に配置された導光板と、導光板の側面に光を入射させる光源とを少なくとも備えている。また、液晶表示装置は、導光板における、液晶表示パネルに対向する面上に光拡散シートを備え、導光板における、液晶表示パネルに対向する面の反対面側に反射シートを備えている。この光源の配置は、一般にエッジライト型バックライト配置と称される。さらに、光源の配置としては、上記エッジライト型バックライト配置以外に、直下型バックライト配置もある。この配置は、具体的には、液晶表示パネルの裏面側に光源を配置し、液晶表示パネルと光源との間に配置された光拡散シートを少なくとも備えた配置である。
【０１２０】
〔光拡散性コーティング剤〕
前記の異形樹脂粒子を含む塗料において、バインダー樹脂を含む透明の塗料、すなわち、透明のバインダー樹脂を含み、顔料、染料等の非透明材料を含まない塗料は、紙用コーティング剤、光拡散部材用コーティング剤等の光拡散性コーティング剤として使用することができる。この場合、異形樹脂粒子は、光拡散剤として機能する。
【０１２１】
基材としての透明基材上に光拡散性コーティング剤（光拡散部材用コーティング剤）を塗装して透明の塗膜（光拡散性コーティング）を形成することで、本発明の光拡散部材を製造することができる。
【０１２２】
前記透明基材としては、例えば、ポリエチレンテレフタレート（ＰＥＴ）、ポリエステル、アクリル樹脂、ポリカーボネート、ポリアミド等の樹脂からなる樹脂基材、透明なガラスシート等の無機基材から、適宜選択して使用できる。また、前記透明基材の厚さは、特に限定されるものではないが、加工のしやすさやハンドリング性を考慮して１０〜５００μｍの範囲内とすることが好ましい。光拡散性コーティングを形成する方法としては、リバースロールコート法、グラビアコート法、ダイコート法、コンマコート法、スプレーコート法等の公知の方法を用いることができる。光拡散性コーティングの厚みは、特に限定されるものではないが、光拡散性、膜強度等を考慮して、１〜１００μｍの範囲内とすることが好ましく、３〜３０μｍの範囲内とすることがより好ましい。
【０１２３】
基材としての紙上に光拡散性コーティング剤（紙用コーティング剤）を塗装して透明の塗膜を形成することで、艶消し紙を製造することができる。塗膜の形成方法としては、前述した方法を使用することができるが、異形樹脂粒子に由来する凹凸が塗膜表面に形成されるような方法を使用することが好ましい。また、前記透明基材樹脂としては、前述した光拡散性樹脂組成物に用いられる透明基材樹脂を用いることができる。光拡散部材用コーティング剤の塗装により得られる光拡散部材は、防眩フィルムとして用いることができ、また、前述した光拡散性樹脂組成物の成形により得られる光拡散部材と同様の用途にも用いることができる。
【実施例】
【０１２４】
以下、実施例および比較例により本発明を説明するが、本発明はこれに限定されるものではない。
【０１２５】
〔種粒子の平均粒子径の測定方法〕
種粒子の平均粒子径は、レーザー回折散乱粒度分布測定装置（ベックマン・コールター株式会社製、ＬＳ２３０型）で測定した。具体的には、試験管に、種粒子０．１ｇおよび０．１％ノニオン性界面活性剤溶液１０ｍｌを投入し、タッチミキサー（ヤマト科学株式会社製、「ＴＯＵＣＨＭＩＸＥＲ  ＭＴ−３１」）で２秒間混合した。この後、試験管内の種粒子を市販の超音波洗浄器（株式会社ヴェルヴォクリーア製、「ＵＬＴＲＡＳＯＮＩＣ  ＣＬＥＡＲＮＥＲ  ＶＳ−１５０」）を用いて１０分間分散させて、分散液を得た。分散液に超音波を照射しながら、分散液中の種粒子の平均粒子径をレーザー回折散乱粒度分布測定装置（ベックマン・コールター株式会社製、ＬＳ２３０型）にて測定した。その測定のときの光学モデルは、作製した種粒子の屈折率に合わせた。種粒子の製造に１種類の単量体を用いた場合には、種粒子の屈折率としてその単量体の単独重合体の屈折率を用いた。種粒子の製造に複数種類の単量体を用いた場合には、種粒子の屈折率として、各単量体の単独重合体の屈折率を各単量体の使用量で加重平均した平均値を用いた。
【０１２６】
〔異形樹脂粒子の平均粒子径の測定方法〕
異形樹脂粒子の平均粒子径は、コールター方式精密粒度分布測定装置マルチサイザーII（ベックマン・コールター株式会社製）を用いてコールター方式にて測定した。測定方法は、Ｃｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、５０μｍアパチャーを用いてマルチサイザーIIのキャリブレーションを行い、平均粒子径の測定を行った。
【０１２７】
具体的には、異形樹脂粒子０．１ｇを０．１％ノニオン系界面活性剤水溶液１０ｍｌ中にタッチミキサーおよび超音波を用いて分散させて、分散液とした。マルチサイザーII本体に備え付けの測定用電解液「ＩＳＯＴＯＮ（登録商標）II」（ベックマン・コールター株式会社製）を満たしたビーカー中に、前記分散液を緩く攪拌しながらスポイトで滴下して、マルチサイザーII本体画面の濃度計の示度を１０％前後に合わせた。次に、マルチサイザーII本体に、アパチャーサイズ（径）を５０μｍ、Ｃｕｒｒｅｎｔ（アパーチャー電流）を８００μＡ、Ｇａｉｎ（ゲイン）を４、Ｐｏｌａｒｉｔｙ（内側電極の極性）を＋と入力して、ｍａｎｕａｌ（手動モード）で体積基準の粒度分布を測定した。なお、アパチャーサイズ等は、必要に応じて変更して入力可能である。測定中はビーカー内を気泡が入らない程度に緩く攪拌しておき、粒子１０万個の粒度分布を測定した時点で測定を終了した。そして、測定した体積基準の粒度分布における算術平均径を平均粒子径とした。
【０１２８】
〔異形樹脂粒子の粒子径の変動係数（ＣＶ値）の測定方法〕
異形樹脂粒子の粒子径のＣＶ値は、前述の体積基準の粒度分布の測定を行った際の標準偏差（σ）及び平均粒子径（Ｄ）から、以下の式により算出した。
【０１２９】
ＣＶ値（％）＝（σ／Ｄ）×１００
〔種粒子製造例１〕
まず、攪拌機および温度計を備える反応器内に、水性媒体としての純水３５００ｇを入れた。次いで、反応器内の純水に、（メタ）アクリル酸エステルとしてのメチルメタクリレート３９６ｇと、連鎖移動剤としてのｎ−オクチルメルカプタンを１．２ｇとを投入した。続いて、窒素パージ（窒素置換）を行い、５５℃まで昇温した。その後、重合開始剤としての過硫酸カリウム２．０ｇを純水１００ｇに溶解した溶液を反応器内の内容物に添加して、再び窒素パージを行った。その後、攪拌しながら５５℃で１２時間重合を行い、種粒子（以下「種粒子（１）」と呼ぶ）をスラリーの状態で得た。種粒子（１）の平均粒子径を前述の方法で測定したところ、種粒子（１）の平均粒子径は０．４５μｍであった。
【０１３０】
〔種粒子製造例２〕
まず、攪拌機および温度計を備える反応器内に、水性媒体としての純水３５００ｇを入れた。次いで、反応器内の純水に、フッ素含有（メタ）アクリル酸エステルとしてのトリフルオロエチルメタクリレート３９６ｇと、多官能性単量体としてのエチレングリコールジメタクリレート４ｇ（単量体混合物の全量に対して１質量％）と、連鎖移動剤としてのｎ−オクチルメルカプタン１．２ｇと、（メタ）アクリル酸エステルの重合体としての、種粒子製造例１で得られた種粒子（１）２８５ｇとを投入した。続いて、反応器内の窒素パージを行い、５５℃まで昇温した。その後、重合開始剤としての過硫酸カリウム２．０ｇを純水１００ｇに溶解した溶液を反応器内の内容物に添加して、再び窒素パージを行った。その後、攪拌しながら５５℃で１２時間重合を行い、種粒子（以下「種粒子（２）」と呼ぶ）をスラリーの状態で得た。種粒子（２）の平均粒子径を前述の方法で測定したところ、種粒子（２）の平均粒子径は１．０μｍであった。
【０１３１】
〔種粒子製造例３〕
トリフルオロエチルメタクリレート３９６ｇに代えてメチルメタクリレート３９６ｇを用いること以外は種粒子製造例２と同様にして、種粒子を製造した。これにより、種粒子（以下「種粒子（３）」と呼ぶ）がスラリーの状態で得られた。種粒子（３）の平均粒子径を前述の方法で測定したところ、種粒子（３）の平均粒子径は１．０μｍであった。
【０１３２】
〔実施例１〕
まず、高速攪拌機および温度計を備えた反応器内に、水性媒体としてのイオン交換水８０ｇを入れ、次いで、反応器内のイオン交換水に、アニオン系界面活性剤としてのジオクチルスルホコハク酸ナトリウム（商品名「ラピゾール（登録商標）Ａ−８０」、日油株式会社製）０．８ｇを添加した。その後、反応器の内容物に、単官能性の（メタ）アクリル酸エステルとしてのメチルメタクリレート５６ｇと、多官能性単量体としてのエチレングリコールジメタクリレート２４ｇ（単量体混合物の全量に対して３０質量％）と、重合開始剤としての過酸化ベンゾイル０．５ｇとを添加し、高速攪拌機にて８０００ｒｐｍの攪拌速度で１０分間攪拌を行い、乳化液を得た。
【０１３３】
その後、前記乳化液に、種粒子製造例２で得られた種粒子（２）を３６．６ｇ添加し、３０℃で２時間かけて種粒子（２）に前記乳化液を吸収させて、種粒子（２）を膨潤させた。その後、反応器の内容物に、水性媒体としてのイオン交換水２４０ｇと、高分子分散安定剤としてのポリビニルアルコール３.２ｇとを添加し、さらに重合禁止剤としての亜硝酸ナトリウム０．０６４ｇを添加し、攪拌しながら５０℃で６時間重合を行った。重合後の反応液を濾過することにより、樹脂粒子を反応液から分離した。分離された樹脂粒子を温水で良く洗浄した後、乾燥を行い、樹脂粒子を得た。
【０１３４】
得られた樹脂粒子を走査型電子顕微鏡（ＳＥＭ）で撮像し、図２のＳＥＭ画像を得た。た。また、得られた樹脂粒子から樹脂粒子の中心を含む薄切片を切り出し、薄切片を染色して透過型電子顕微鏡（ＴＥＭ）で撮像し、図３のＴＥＭ画像を得た。た。図２のＳＥＭ画像および図３のＴＥＭ画像より、樹脂粒子は、単一の窪みを有する異形樹脂粒子であることが分かった。また、図３のＴＥＭ画像より、前記異形樹脂粒子は、異形樹脂粒子の表層を形成する樹脂層（図３における、白い部分を囲む黒い部分）と、前記樹脂層の内部に形成された樹脂コア（図３における、白い部分、および白い部分に囲まれた黒い部分）とを含むことが分かった。また、図３のＴＥＭ画像より、前記異形樹脂粒子の樹脂コアは、楕円体の一部が欠けた形状（楕円体形状）であり、かつ前記窪みに隣接していることが分かった。
【０１３５】
また、図３のＴＥＭ画像（下端部のスケールバーは５００ｎｍである）より異形樹脂粒子の長径Ａおよび短径Ｂを測定し、長径Ａに対する短径Ｂの比Ｂ／Ａを求めたところ、比Ｂ／Ａは０．８８であった。また、図３のＴＥＭ画像より窪みの径Ｃを測定し、長径Ａに対する窪みの径Ｃの比Ｃ／Ａを求めたところ、比Ｃ／Ａは０．３３であった。また、図３のＴＥＭ画像より樹脂コアの長径Ｄを測定し、異形樹脂粒子の長径Ａに対する樹脂コアの長径Ｄの比Ｄ／Ａを求めたところ、比Ｄ／Ａは０．５３であった。
【０１３６】
また、得られた異形樹脂粒子の平均粒子径を前述の方法で測定したところ、異形樹脂粒子の平均粒子径は２．５μｍであった。また、得られた異形樹脂粒子の粒子径のＣＶ値を前述の方法で測定したところ、異形樹脂粒子の粒子径のＣＶ値は１２％であり、異形樹脂粒子は単分散粒子であることが分かった。
【０１３７】
〔実施例２〕
単官能性の（メタ）アクリル酸エステルとしてメチルメタクリレート５６ｇに代えてブチルメタクリレート５６ｇを用いること以外は実施例１と同様の製造方法により、樹脂粒子を製造した。
【０１３８】
得られた樹脂粒子をＳＥＭで撮像し、図４のＳＥＭ画像を得た。また、得られた樹脂粒子から樹脂粒子の中心を含む薄切片を切り出し、薄切片を染色してＴＥＭで撮像した。図４のＳＥＭ画像および図示しないＴＥＭ画像より、樹脂粒子は、単一の窪みを有する異形樹脂粒子であることが分かった。また、ＴＥＭ画像より、前記異形樹脂粒子は、異形樹脂粒子の表層を形成する樹脂層と、前記樹脂層の内部に形成された樹脂コアとを含むことが分かった。また、ＴＥＭ画像より、前記異形樹脂粒子の樹脂コアは、楕円体形状であり、かつ前記窪みに隣接していることが分かった。
【０１３９】
また、ＴＥＭ画像より異形樹脂粒子の長径Ａおよび短径Ｂを測定し、長径Ａに対する短径Ｂの比Ｂ／Ａを求めたところ、比Ｂ／Ａは０．８２であった。また、ＴＥＭ画像より窪みの径Ｃを測定し、長径Ａに対する窪みの径Ｃの比Ｃ／Ａを求めたところ、比Ｃ／Ａは０．１６であった。また、ＴＥＭ画像より樹脂コアの長径Ｄを測定し、異形樹脂粒子の長径Ａに対する樹脂コアの長径Ｄの比Ｄ／Ａを求めたところ、比Ｄ／Ａは０．５６であった。
【０１４０】
また、得られた異形樹脂粒子の平均粒子径を前述の方法で測定したところ、異形樹脂粒子の平均粒子径は２．５μｍであった。また、得られた異形樹脂粒子の粒子径のＣＶ値を前述の方法で測定したところ、異形樹脂粒子の粒子径のＣＶ値は１２％であり、異形樹脂粒子は単分散粒子であることが分かった。
【０１４１】
実施例１および実施例２における、異形樹脂粒子の長径Ａに対する異形樹脂粒子の短径Ｂの比Ｂ／Ａ、異形樹脂粒子の長径Ａに対する窪みの径Ｃの比Ｃ／Ａ、および異形樹脂粒子の長径Ａに対する樹脂コアの長径Ｄの比Ｄ／Ａの値を、表１にまとめて示す。
【０１４２】
【表１】
0005666487.tif 000003
【０１４３】
〔比較例１〕
種粒子（２）３６．６ｇに代えて、種粒子製造例３で得られた種粒子（３）３６．６ｇを用いる以外は実施例１と同様の製造方法により、樹脂粒子を製造した。
【０１４４】
得られた樹脂粒子をＳＥＭで撮像し、図５のＳＥＭ画像を得た。また、得られた樹脂粒子から樹脂粒子の中心を含む薄切片を切り出し、薄切片を染色してＴＥＭで撮像した。ＳＥＭ画像およびＴＥＭ画像より、樹脂粒子は、窪みを有していない均質な真球状樹脂粒子であることが分かった。
【０１４５】
〔吸油量の測定〕
実施例１、実施例２、および比較例１の樹脂粒子の吸油量を、ＪＩＳ  Ｋ  ５１０１−１３−２の測定方法をベースとして、煮アマニ油に代えて一級アマニ油を使用し、終点の判断基準を変更した（「測定板をたてても、試料が流動しない」時点に変更した）方法によって、測定した。吸油量の測定の詳細は、以下の通りである。
【０１４６】
（Ａ）装置及び器具
測定板：３００×４００×５ｍｍより大きい平滑なガラス板
パレットナイフ（ヘラ）：鋼製又はステンレス製の刃を持った柄つきのもの
化学はかり（計量器）：  １０ｍｇオーダーまで計れるもの
ビュレット：ＪＩＳ  Ｒ  ３５０５に規定する容量１０ｍｌのもの
（Ｂ）試薬
一級アマニ油：和光純薬工業株式会社製
（Ｃ）測定方法
(1) 樹脂粒子１ｇを測定板上の中央部に取り、一級アマニ油をビュレットから一回に４，５滴ずつ、徐々に樹脂粒子の中央に滴下し、その都度、樹脂粒子および一級アマニ油の全体をパレットナイフで充分練り合わせる。
【０１４７】
(2) 上記の滴下及び練り合わせを繰り返し、樹脂粒子および一級アマニ油の全体が硬いパテ状の塊になったら１滴ごとに練り合わせて、一級アマニ油の最後の１滴の滴下によりペースト（樹脂粒子および一級アマニ油の混練物）が急激に軟らかくなり、流動を始める点を終点とする。
【０１４８】
(3) 流動の判定
一級アマニ油の最後の１滴の滴下により、ペーストが急激に軟らかくなり、測定板を垂直に立てた時にペーストが動いた場合に、ペーストが流動していると判定する。測定板を垂直に立てた時もペーストが動かない場合には、更に一級アマニ油を１滴加える。
【０１４９】
(4) 終点に達したときの一級アマニ油の消費量をビュレット内の液量の減少分として読み取る。
【０１５０】
(5) １回の測定時間は７〜１５分以内に終了するように実施し、測定時間が１５分を超えた場合は再測定し、規定の時間内で測定を終了した時の数値を採用する。
【０１５１】
（Ｄ）吸油量の計算
下記式により試料１００ｇ当たりの吸油量を計算する。
【０１５２】
Ｏ＝（Ｖ／ｍ）×１００
ここで、Ｏ：吸油量（ｍｌ／１００ｇ）、ｍ：樹脂粒子の質量（ｇ）、Ｖ：消費した一級アマニ油の容積（ｍｌ）
実施例１、実施例２、および比較例１の樹脂粒子の吸油量を測定した結果を表２に示す。なお、表２に示す吸油量の値は、各樹脂粒子の吸油量の測定を３回行い、その測定値を平均した平均値である。
【０１５３】
〔比表面積の測定〕
実施例１、実施例２、および比較例１の樹脂粒子の比表面積を、ＪＩＳ  Ｒ  １６２６に記載のＢＥＴ（Ｂｒｕｎａｕｅｒ−Ｅｍｍｅｔｔ−Ｔｅｌｌｅｒ）法（窒素吸着法）により、測定機として株式会社島津製作所製の自動比表面積／細孔分布測定装置「ＴｒｉＳｔａｒ（登録商標）３０００」を用いて測定した。対象となる樹脂粒子について、上記自動比表面積／細孔分布測定装置「Ｔｒｉｓｔaｒ（登録商標）３０００」を用いてＢＥＴ窒素吸着等温線を測定し、窒素吸着量からＢＥＴ多点法を用いて比表面積を算出した。なお、窒素吸着等温線の測定は、吸着質として窒素を用い、吸着質断面積０．１６２ｎｍ2の条件下で定容法を用いて行った。
【０１５４】
実施例１、実施例２、および比較例１の樹脂粒子の比表面積を測定した結果を表２に示す。なお、表２に示す比表面積の値は、各樹脂粒子の比表面積の測定を３回行い、その測定値を平均した平均値である。
【０１５５】
【表２】
0005666487.tif 000004
【０１５６】
実施例１および実施例２の異形樹脂粒子は、比較例１の真球状樹脂粒子よりも、比表面積が広く、吸油量も多かった。
【０１５７】
これは、実施例１および実施例２の異形樹脂粒子は窪みを有しているために、比較例１の真球状樹脂粒子よりも比表面積が広く、その分だけ吸油面積も広くなるためである。それゆえ、実施例１および実施例２の異形樹脂粒子を化粧液等の外用剤や塗料に用いた場合、樹脂粒子における媒体（溶剤等）に接する面が大きくなり、媒体（他の成分）への樹脂粒子の馴染みが良くなる（樹脂粒子の脱落が少なくなる等）と考えられる。
【０１５８】
〔実施例３：外用剤への異形樹脂粒子の配合例〕
実施例１の異形樹脂粒子２ｇと、イオン交換水９ｇと、低級アルコールとしてのエタノール１ｇとを混合して、本発明の外用剤の一例としてのボディローションを作成した。
【０１５９】
〔実施例４：外用剤への異形樹脂粒子の配合例〕
実施例１の異形樹脂粒子に代えて実施例２の異形樹脂粒子を用いる以外は、実施例３と同様にして、本発明の外用剤の一例としてのボディローションを作成した。
【０１６０】
〔比較例２〕
実施例１の異形樹脂粒子に代えて比較例１の真球状樹脂粒子を用いる以外は、実施例３
と同様にして、比較用のボディローションを作成した。
【０１６１】
〔保湿性（しっとり感）の評価〕
実施例３、実施例４、および比較例２のボディローションを手首に塗布した際、指で触った際のしっとり感について、パネラー１０名により官能評価を実施した。しっとり感の官能評価結果は、下記の五段階評価による評価値の平均値で算出した。
【０１６２】
１・・・非常にしっとりしている
２・・・しっとりしている
３・・・ややしっとりしている
４・・・少し、しっとりしている
５・・・全くしっとりしていない
実施例３、実施例４、および比較例２のボディローションについてのしっとり感の官能評価結果を表３に示す。
【０１６３】
【表３】
0005666487.tif 000005
【０１６４】
ボディローションの保湿性は樹脂粒子の吸油量の結果と相関し、樹脂粒子の比表面積が広いほどボディローションの保湿性は高いという結果が得られた。実施例３および実施例４のボディローションの保湿性は、比較例２のボディローションの保湿性より優れていた。
【０１６５】
〔実施例５：光拡散フィルムの作製例〕
実施例１の異形樹脂粒子２０質量部と、バインダー樹脂としてのアクリル系バインダー（商品名：ダイヤナール（登録商標）ＢＲ−１１６、三菱レイヨン株式会社製）２０質量部とを混ぜ、得られた混合物に対して、トルエンとメチルエチルケトンとを容量比１：１で混合した混合溶剤１８０質量部を添加し、遠心攪拌機によって３分間攪拌し、溶液を得た。この溶液を３時間放置した後、再び遠心攪拌機により３分間攪拌し、本発明の塗料の一例としての溶液（光拡散性コーティング剤）を得た。この後、得られた溶液を透明基材としての厚み１００μｍのＰＥＴフィルム上に７５μｍコーターを用いて塗工した。得られたフィルムを７０℃に保った乾燥機にて１時間乾燥することにより、本発明の光拡散部材の一例としての総厚（乾燥膜厚）１１０μｍ〜１２０μｍ程度の光拡散フィルムを得た。
【０１６６】
〔実施例６：光拡散フィルムの作製例〕
実施例１の異形樹脂粒子に代えて実施例２の異形樹脂粒子を用いる以外は、実施例５と同様にして、本発明の光拡散部材の一例としての光拡散フィルムを得た。
【０１６７】
〔比較例３〕
実施例１の異形樹脂粒子に代えて比較例１の樹脂粒子を用いる以外は、実施例５と同様にして、比較用の光拡散フィルムを得た。
【０１６８】
〔光拡散フィルムの耐傷付き性（樹脂粒子の脱落性）の試験〕
実施例５、実施例６、および比較例３の光拡散フィルムにおける樹脂粒子含有層表面を、摩擦堅牢度試験機を用いて布で２０回往復研磨し、研磨後の光拡散フィルムの耐傷付き具合を目視で観察した。
【０１６９】
そして、研磨後の光拡散フィルムに３本以下の線傷が見られる場合を耐傷付き性が「○」、４本以上９本以下の線傷が見られる場合を耐傷付き性が「△」、１０本以上の線傷が見られる場合を耐傷付き性が「×」と判定した。
【０１７０】
【表４】
0005666487.tif 000006
【０１７１】
比表面積がより広い実施例１の異形樹脂粒子の方が、比表面積がより狭い比較例１の真球状樹脂粒子と比較して、バインダー樹脂との馴染みが良く、光拡散フィルムからの脱落が少なくなり、光拡散フィルム表面に傷が形成されにくくなる（光拡散フィルムの耐傷付き性が向上する）ことが確認できた。
【０１７２】
〔光拡散フィルムの光拡散性の評価〕
実施例５、実施例６、および比較例３の光拡散フィルムの光拡散性を、ヘイズの測定により評価した。ヘイズの測定は、測定機器として日本電色工業株式会社製のヘイズメーター「ＮＤＨ２０００」を用い、ＪＩＳ  Ｋ  ７１３６に準ずる方法によって行った。なお、表５に示すヘイズの値は、各光拡散フィルムのヘイズの測定を３回行い、その測定値を平均した平均値である。
【０１７３】
【表５】
0005666487.tif 000007
【０１７４】
実施例５および実施例６の光拡散フィルムと比較例３の光拡散フィルムとを比べた場合、実施例５および実施例６の光拡散フィルムの方が、比較例３の光拡散フィルムよりも高いヘイズ値を示した。この差は、実施例１および実施例２の樹脂粒子の形状（窪みを有する形状）に起因するものと考える。また、実施例１および実施例２に示す方法（シード重合法）で作製した異形樹脂粒子は、樹脂コア（コア粒子）の単量体組成と樹脂層（表層樹脂）の単量体組成とが異なることにも起因して、高いヘイズ値を示すことが確認されている。
【０１７５】
この結果より、実施例１および実施例２の異形樹脂粒子は、光拡散フィルムや光拡散板等の光拡散部材の用途に適していることが分かる。また、実施例１および実施例２の異形樹脂粒子は、樹脂コアと樹脂層との屈折率差によって生じる隠蔽性にも優れ、化粧品等の外用剤の用途にも有用であることが期待できる。
【符号の説明】
【０１７６】
１  樹脂層
２  樹脂コア
３  窪み
【図１】
0005666487.tif 000008
【図２】
0005666487.tif 000009
【図３】
0005666487.tif 000010
【図４】
0005666487.tif 000011
【図５】
0005666487.tif 000012